(57)【要約】【課題】エポキシ樹脂等の樹脂とハロゲンとの接触を回避し、これによって各種ハロゲン化フェノールの生成を抑制し、ハロゲン化フェノールやそれから生成するハロゲン化アニソールによる異臭を低減させる手段を提供する。また、既にそれらハロゲン化化合物が当該樹脂中に生成している場合において、それらのハロゲン化化合物の樹脂からのブリードおよび／または樹脂表面から大気中への揮散を抑制する手段を提供する。【解決手段】エポキシ樹脂等の樹脂を含む層上に、アクリルウレタン樹脂又はシリコーン樹脂を含む樹脂層を形成する。【選択図】なし【特許請求の範囲】
【請求項１】
硬化エポキシ樹脂又は硬化エポキシアクリレート樹脂を含む第一の樹脂層の片面又は両面
上に、アクリルウレタン樹脂又はシリコーン樹脂を含む第二の樹脂層が形成されてなる、
異臭抑制性樹脂積層体。
【請求項２】
第一の樹脂層が、硬化ビスフェノール系エポキシ樹脂又は硬化ビスフェノール系エポキシ
アクリレート樹脂を含む、請求項１に記載の積層体。
【請求項３】
前記異臭がハロゲン化フェノール又はハロゲン化アニソールを原因とする異臭である、請
求項１記載の積層体。
【請求項４】
硬化した又は硬化中の、エポキシ樹脂又はエポキシアクリレート樹脂を含む第一の樹脂層
の片面または両面上に、アクリルウレタン樹脂又はシリコーン樹脂を含む第二の樹脂層を
形成することを含む、異臭抑制方法。
【請求項５】
前記異臭がハロゲン化フェノール又はハロゲン化アニソールを原因とする異臭である、請
求項４記載の異臭抑制方法。
【請求項６】
硬化した又は硬化中の、エポキシ樹脂又はエポキシアクリレート樹脂を含む第一の樹脂層
の片面または両面上に、アクリルウレタン樹脂又はシリコーン樹脂を含む第二の樹脂層を
形成することを含む、施工方法。
【請求項７】
ハロゲン化フェノール又はハロゲン化アニソールを原因とする異臭を抑制するために行な
われる、請求項６記載の施工方法。
【請求項８】
硬化した又は硬化中の、エポキシ樹脂又はエポキシアクリレート樹脂を含む層の片面又は
両面上を被膜するための、アクリルウレタン樹脂又はシリコーン樹脂の材料を含む、１液
型又は２液以上の用時混合型の樹脂被膜形成用組成物。
【請求項９】
ハロゲン化フェノール又はハロゲン化アニソールを原因とする異臭を抑制するための、請
求項８に記載の組成物。
【発明の詳細な説明】
【技術分野】
【０００１】
本発明は、エポキシ樹脂等の樹脂と残留塩素との接触による異臭物質の生成を抑制する
、および／または既に異臭物質が存在する樹脂からの異臭物質のブリードおよび／または
揮散を抑制する異臭抑制性樹脂積層体、および該異臭抑制性樹脂積層体を用いた異臭の抑
制方法等に関する。また、本発明は、当該積層体を形成するための樹脂被膜形成用組成物
にも関する。
【背景技術】
【０００２】
近年、食品に関し、クロロフェノール類を原因物質とする異味異臭のトラブルが報告さ
れている。例えば、野菜の栽培時に散布された農薬が残留、分解して、薬品様臭を呈する
ジクロロフェノールが生成することが報告されている（例えば、非特許文献１参照）。ま
た、水中に含まれていたフェノールと残留塩素が反応し、ジクロロフェノール（ＤＣＰ）
及びトリクロロフェノール（ＴＣＰ）を生成し、食品を汚染するトラブルが報告されてい
る（例えば、非特許文献２参照）。
【０００３】
その他にも、殺菌や漂白を目的として木製品に散布された次亜塩素酸ナトリウムなどに
由来する残留塩素と木材中のリグニン及びその分解物とが反応して、ジクロロフェノール
及びトリクロロフェノールが生成することも報告されている（例えば、非特許文献３参照
）。また、生成したトリクロロフェノールが変換菌によって非常に官能閾値が低いトリク
ロロアニソール（ＴＣＡ）に変換され、トリクロロアニソールによって食品の香味が損な
われることが知られている。さらに、防黴剤として木製品に散布されたトリクロロフェノ
ールが変換菌によってトリクロロアニソールに変換され、生成したトリクロロアニソール
の臭気により食品が汚染され、食品の回収等の大きな問題を引き起こすことが報告されて
いる（例えば、非特許文献４参照）。
【０００４】
一般に、エポキシ樹脂は、光沢があり、強度などの機械的特性に優れていること、薬品
に対して優秀な耐性を有すること、硬化中に放出される揮発性分が少ないこと、接着性が
良好であることなどから、床材などの土木建築用途、塗料、接着剤などに広く使用されて
いる。特に、清潔さが求められる食品製造場や食品加工場、病院などの床材として、エポ
キシ樹脂が多用されている。
【０００５】
しかしながら、エポキシ樹脂系建築材に由来する臭気については、従来あまり検討され
ておらず、溶剤臭の低減が検討される程度であった。例えば、特開２００５−４８１１８
号には、原料の溶解や施工性の向上のために使用される溶媒をより低臭気の溶媒に変更す
ることによって、建築作業の環境改善を図ることが記載されている。このように、従来、
エポキシ樹脂については、施工時や施工直後の溶剤臭を低減するための検討はなされてい
たものの、硬化後のエポキシ樹脂に由来して発生する臭気については十分な検討がなされ
ていない。
【先行技術文献】
【特許文献】
【０００６】
【特許文献１】特開２００５−４８１１８号公報
【非特許文献】
【０００７】
【非特許文献１】「横浜市衛生研究所における食品の苦情対応事例−薬品臭等に関する苦情−」、平成２０年２月２８日掲載、横浜市ホームページ（http://www.city.yokohama.jp/me/kenkou/eiken/）
【非特許文献２】荻原勉ほか、「クロロフェノール類を異臭の原因物質とした甘納豆の苦情事例」、東京都健康安全研究センター年報、５４，２２７−２３０（２００３）
【非特許文献３】Die Weinwirtschaft Technik, １３,９,２７６−２７９（１９８５）
【非特許文献４】日本包装学会誌，Vol．3,Ｎｏ.1，３５（１９９４）
【発明の開示】
【発明が解決しようとする課題】
【０００８】
このような状況の中、本発明者は、床材などの建築材として使用されるエポキシ樹脂の
硬化促進剤として添加されるフェノール系化合物やエポキシ樹脂中に不純物として存在す
るフェノール系化合物が塩素などのハロゲンと接触するとジクロロフェノールやトリクロ
ロフェノールを始めとする各種ハロゲン化フェノールが生成し、異臭の原因となることを
見出した。さらに本発明者は、生成したジクロロフェノールやトリクロロフェノールが、
極めて官能閾値が低く、カビ臭の原因となるトリクロロアニソールに微生物によって変換
され、異臭の原因となることを突き止めた。
【０００９】
特に、清潔さが求められる製造現場、病院などでは、洗浄、除菌などを目的として塩素
を含む薬剤が使用され、床材などの建築材が薬剤中の塩素と接触する機会が比較的多い。
例えば、食品製造後、塩素を含む薬剤やその水溶液を用いて製造ラインの洗浄が行われる
ことがあるが、その廃液がエポキシ樹脂組成物からなる床材などに接触することがある。
また、殺菌や除菌を目的として、エポキシ樹脂系の建築材に塩素を含む薬剤やその水溶液
が直接散布されることもある。
【００１０】
したがって、エポキシ樹脂系の建築材が残留塩素に接触すると、ジクロロフェノール（
ＤＣＰ）、トリクロロフェノール（ＴＣＰ）を始めとする各種塩素化フェノールが生成し
、さらに、微生物によってトリクロロアニソール（ＴＣＡ）が生成して、異臭トラブルが
発生するおそれがある。例えば、これらの異臭物質が環境中に揮散して異臭を呈したり、
また、異臭物質が食品製造工程において生じると食品を汚染し食品の香味を損なうことに
なる。
【００１１】
さらに、近年、塩素系殺菌剤に代えて臭素系殺菌剤の使用が拡大しているが、塩素系薬
剤の場合と同様に、フェノール系化合物と臭素系薬剤との接触によりジブロモフェノール
、トリブロモフェノールを始めとする各種臭素化フェノールが生成し、さらに、微生物に
よってトリブロモアニソール（ＴＢＡ）が発生し、異臭トラブルが発生するおそれもある
。
【００１２】
また、エポキシ樹脂系の建築材はビスフェノール骨格を有する化合物からなるものが一
般的である。ビスフェノール骨格を有する化合物の１つであるビスフェノールＡは残留塩
素10ppmの次亜塩素酸ナトリウム水溶液中で塩素化フェノールを生成することが報告され
ている（Takashi Ymamoto, et.,Chemosphere，４６，１２１５−１２２３（２００２））
。したがって、エポキシ樹脂系の建築材が塩素を含む薬剤と接触すると、エポキシ樹脂に
硬化促進剤として添加されるフェノール系化合物および／または不純物としてエポキシ樹
脂中に存在するフェノール系化合物と残留塩素との反応以外にも、エポキシ樹脂中のビス
フェノールＡと残留塩素による塩素化フェノールの生成反応が起こることも考えられる。
【００１３】
さらに、一旦エポキシ樹脂中に上記のようなハロゲン化フェノールやハロゲン化アニソ
ールなどが生成すると、樹脂表面の洗浄などによって当該ハロゲン化化合物に由来する異
臭を低減することは困難である。
【００１４】
本発明者はこのような問題点に着目し、建築材などに用いられるエポキシ樹脂（例えば
床材）と塩素などのハロゲンとの接触を回避し、これによって各種ハロゲン化フェノール
の生成を抑制し、ハロゲン化フェノールやハロゲン化アニソールによる異臭を低減させる
ことを検討した。また、既に各種ハロゲン化フェノールやハロゲン化アニソールなどがエ
ポキシ樹脂中に生成している場合において、樹脂からのそれらのハロゲン化化合物のブリ
ードおよび／または樹脂表面から大気中への揮散を抑制し、それらのハロゲン化化合物に
由来する異臭を低減させることを検討した。さらに、そのような技術の、他の樹脂への適
用可能性についても検討した。
【課題を解決するための手段】
【００１５】
本発明者らは、上記課題を解決するために鋭意検討を行った結果、エポキシ樹脂（例え
ば床材）の表面に、特定の樹脂を用いて被膜を形成することによって、残留塩素とエポキ
シ樹脂との接触を効果的に回避できることを見出した。また、ハロゲン化フェノールやハ
ロゲン化アニソールなどの異臭物質が生成したエポキシ樹脂の表面に、特定の樹脂を含む
被膜を形成することにより、樹脂からの当該異臭物質のブリードおよび／または大気中へ
の揮散を効果的に抑制できることを見出した。さらに、この技術は、エポキシ樹脂だけで
なく、ビスフェノール骨格を有する他の樹脂、例えば、エポキシアクリレート系樹脂にも
適用できることを見出した。これらの知見に基づいて、本発明を完成するに至った。
【００１６】
すなわち、本発明は、以下のものに関する。
１．硬化エポキシ樹脂又は硬化エポキシアクリレート樹脂を含む第一の樹脂層の片面又は
両面上に、アクリルウレタン樹脂又はシリコーン樹脂を含む第二の樹脂層が形成されてな
る、異臭抑制性樹脂積層体。
２．第一の樹脂層が、硬化ビスフェノール系エポキシ樹脂又は硬化ビスフェノール系エポ
キシアクリレート樹脂を含む、１に記載の積層体。
３．前記異臭がハロゲン化フェノール又はハロゲン化アニソールを原因とする異臭である
、１記載の積層体。
４．硬化した又は硬化中の、エポキシ樹脂又はエポキシアクリレート樹脂を含む第一の樹
脂層の片面または両面上に、アクリルウレタン樹脂又はシリコーン樹脂を含む第二の樹脂
層を形成することを含む、異臭抑制方法。
５．前記異臭がハロゲン化フェノール又はハロゲン化アニソールを原因とする異臭である
、４記載の異臭抑制方法。
６．硬化した又は硬化中の、エポキシ樹脂又はエポキシアクリレート樹脂を含む第一の樹
脂層の片面または両面上に、アクリルウレタン樹脂又はシリコーン樹脂を含む第二の樹脂
層を形成することを含む、施工方法。
７．ハロゲン化フェノール又はハロゲン化アニソールを原因とする異臭を抑制するために
行なわれる、６記載の施工方法。
８．硬化した又は硬化中の、エポキシ樹脂又はエポキシアクリレート樹脂を含む層の片面
又は両面上を被膜するための、アクリルウレタン樹脂又はシリコーン樹脂の材料を含む、
１液型又は２液以上の用時混合型の樹脂被膜形成用組成物。
９．ハロゲン化フェノール又はハロゲン化アニソールを原因とする異臭を抑制するための
、８に記載の組成物。
【発明の効果】
【００１７】
本発明の樹脂積層体は、それ自体が塩素などのハロゲンと接触しても、エポキシ樹脂や
エポキシアクリレート樹脂とハロゲンとの接触を回避することができると共に、エポキシ
樹脂やエポキシアクリレート樹脂中に生成したハロゲン化フェノールやハロゲン化アニソ
ールの樹脂からのブリードおよび／または大気中への揮散を抑制し、それらハロゲン化化
合物に由来する異臭が低減される。
【００１８】
したがって、当該樹脂積層体を、従来から汎用されてきたエポキシ樹脂等に代えて、床
材などの建築材料として用いることが有用である。特に、当該樹脂積層体は、異臭の発生
を防止することが求められる製造現場、例えば、食品加工現場や食品製造現場、あるいは
、薬品との接触が比較的多い病院や研究施設などの建築材料として極めて好適に使用する
ことができる。
【発明を実施するための形態】
【００１９】
本発明においては、硬化した又は硬化中のエポキシ樹脂又はエポキシアクリレート樹脂
を含む第一の樹脂層の片面または両面上に、アクリルウレタン樹脂又はシリコーン樹脂を
含む第二の樹脂層を形成させる。第一の樹脂層上に、第二の樹脂層の材料を適用してから
硬化させてもよいし、予め硬化させた第二の樹脂層を適用してもよい。このようにして、
硬化した第一の樹脂層の片面又は両面上に第二の樹脂層が形成された樹脂積層体が得られ
る。
また、アクリルウレタン樹脂又はシリコーン樹脂を生成するための材料を含む樹脂組成
物は、第二の樹脂層のための樹脂被膜形成用組成物として、それ自体有用性を有する。
【００２０】
（第一の樹脂層）
第一の樹脂層は、エポキシ樹脂又はエポキシアクリレート樹脂を用いて形成する。当該
樹脂は、例えば、硬化前に床や壁面に塗布して層を形成してから硬化させてもよいし、予
め形成された硬化樹脂の層を床や壁面に適用してもよい。また、第一の樹脂層は、新たに
形成してもよいが、既に建築材等として一定期間使用されたものであってもよい。例えば
、床材として既に使用され、ハロゲンによる消毒を受けたものは、ジクロロフェノール（
ＤＣＰ）、トリクロロフェノール（ＴＣＰ）およびトリクロロアニソール（ＴＣＡ）など
を生成している可能性があるが、このようなものも、本願発明の第一の樹脂層となりうる
。
【００２１】
第一の樹脂層においては、エポキシ樹脂又はエポキシアクリレート樹脂を単独で用いて
も、それらを組み合わせて用いてもよい。また、第一の樹脂層は、これらの樹脂に加えて
他の樹脂、例えば不飽和ポリエステル樹脂、ポリウレタン樹脂、メチルメタクリレート樹
脂、メラミン樹脂、アクリル樹脂、ポリエステル樹脂、フッ素樹脂、フェノール樹脂、フ
ラン樹脂を含んでいてもよい。第一の樹脂層中のエポキシ樹脂又はエポキシアクリレート
樹脂の含有量は、限定されないが、典型的には、各々２０〜６０重量％程度である。
【００２２】
（エポキシ樹脂）
本明細書における「エポキシ樹脂」との用語は、当該技術分野における通常の意味を有
し、典型的には、高分子内にエポキシ基を有し、グラフト重合により硬化する熱硬化性樹
脂及びその硬化物をいう。本明細書において、単に「エポキシ樹脂」という場合、硬化前
のプレポリマーまたは硬化後のポリマーを意味する。
【００２３】
本発明で使用できるエポキシ樹脂としては、その構造を特に限定されるものではなく、
種々のエポキシ樹脂を使用できる。例えば、ビスフェノール型エポキシ樹脂であるビスフ
ェノールＡ型エポキシ樹脂や、ビスフェノールＦ型エポキシ樹脂、ビフェニル骨格やナフ
タレン骨格を有するエポキシ樹脂、脂環式エポキシ樹脂、臭素化エポキシ樹脂、脂肪族エ
ポキシ樹脂、多官能性エポキシ樹脂など種々のエポキシ樹脂を使用でき、これらを単独で
も２種類以上の混合物として使用しても良い。本発明における特に好ましいエポキシ樹脂
としては、ビスフェノールＡ型エポキシ樹脂、ビスフェノールＦ型エポキシ樹脂を含むビ
スフェノール型エポキシ樹脂が挙げられる。
【００２４】
プレポリマーとしてのビスフェノール型エポキシ樹脂としては、市販品を使用すること
ができ、例えば、エピコート８２５、エピコート８２７、エピコート８２８（ジャパンエ
ポキシレジン社製）、Ｄ．Ｅ．Ｒ．３３１（ダウケミカル社製）、エピクロン８３０、エ
ピクロン８４０、エピクロン８５０（大日本インキ化学社製）、アデカレジンＥＰ−４０
００、アデカレジンＥＰ−４１００、アデカレジンＥＰ−４１００Ｇ、アデカレジンＥＰ
−４９０１（旭電化社製）、エポミックＲ１１０、エポミックＲ１４０（三井化学社製）
等を挙げることができる。
【００２５】
また、本発明で使用するプレポリマーのエポキシ樹脂の分子量は、好ましくは３００〜
２０００、さらに好ましくは３５０〜１０００、特に好ましくは３５０〜５００である。
これらの分子量のエポキシ樹脂を使用すると建築材として好適な物性が得られる。プレポ
リマー樹脂の性状も特に制限されず、液体状や固体状のものを使用しうるが、常温で硬化
するものが好ましい。
【００２６】
プレポリマーエポキシ樹脂を硬化させるための硬化剤は特に限定されず、アミン系硬化
剤、フェノール系硬化剤等のいずれの硬化剤を用いてもよい。しかしながら、本発明にお
いては、硬化させたエポキシ樹脂に含まれるフェノール類を少なくすることにより異臭物
質の発生を抑制することができるため、フェノール類を含まない、種々の脂肪族ポリアミ
ン、脂環式ポリアミン、芳香族ポリアミン、ポリアミドアミン、エポキシアダクト変性ポ
リアミン等のアミン系硬化剤が好ましい。なかでも、仕上がり性、硬化性が良好で、残留
するフェノール化合物が少なく異臭物質の生成が効果的に抑制されるため、エポキシアダ
クト変性ポリアミンが望ましい。また、本発明において、硬化剤は、単独でも２種以上を
混合して使用してもよく、さらに水を含有してもよい。
【００２７】
硬化前のエポキシ樹脂と硬化剤との配合割合は特に限定されず、エポキシ樹脂の用途や
作業性に応じて適宜調整すればよい。
エポキシ樹脂に関しては、プレポリマーと硬化剤とを含む樹脂被膜形成用組成物が市販
されており、それらを用いて第一の樹脂層を形成してもよい。そのような市販の組成物の
例としては、ケミクリートＥ（（株）エービーシー商会製）やケミクリートＥ・ＮＰ（（
株）エービーシー商会製）が挙げられる。
【００２８】
（エポキシアクリレート樹脂）
本明細書における「エポキシアクリレート樹脂」との用語は、当該技術分野で知られて
いる通常の意味を有し、典型的には、エポキシ樹脂のエポキシ基部分にアクリル酸又はメ
タクリル酸を付加した樹脂をスチレン、またはメチルメタクリレートモノマー、またはメ
チルメタクリートのプレポリマー等で希釈したものであって、エポキシアクリレート樹脂
の含有量が２０〜６０％程度であり、金属触媒やアミン系触媒と過酸化物を用いて、ラジ
カル反応により重合して硬化する樹脂、及びその硬化物を意味する。本明細書において、
単に「エポキシアクリレート樹脂」という場合、硬化前のプレポリマーまたは硬化後のポ
リマーを意味する。
【００２９】
本発明においては、エポキシアクリレート樹脂はその構造が特に限定されるものではな
く、種々のものを使用できるが、好ましくは、ビスフェノール骨格を有するエポキシアク
リレート樹脂、例えば、ビスフェノール系ビニルエステル樹脂、ビスフェノール系不飽和
ポリエステル樹脂、ノボラック型ビニルエステル樹脂であり、これらを単独で、又は２種
類以上の混合物として使用することができる。
【００３０】
プレポリマーとしてのビスフェノール型エポキシアクリレート樹脂としては、市販品を
使用することができ、例えば、リポキシＲ−８０４（昭和高分子社製）、ディックライト
ＵＥ−５２１０（ＤＩＣ社製）等を挙げることができる。
【００３１】
プレポリマーとしてのエポキシアクリレート樹脂を硬化させるため、金属触媒またはア
ミン系触媒と有機過酸化物とを併用して用いるが、それは特に限定されず、知られている
いずれの触媒と有機過酸化物を用いてもよい。典型的な金属触媒としては、ナフテン酸コ
バルト、オクテン酸コバルト等が、アミン系触媒としては、ジメチルアニリン、トリメチ
ルアニリン等をミネラルスピリット等で希釈されたものが挙げられる。また有機過酸化物
としては、ベンゾイルパーオキサイド、メチルエチルケトンパーオキサイド、クメン酸パ
ーオキサイド等をフタル酸ジオクチル、フタル酸ジメチル等で希釈したものが挙げられる
。
【００３２】
硬化前のエポキシアクリレート樹脂と触媒と有機過酸化物との配合割合は特に限定され
ず、当該樹脂の用途や作業性に応じて適宜調整すればよい。
本発明においては、樹脂層の生成の際に希釈剤を使用することができる。希釈剤を使用
することにより、原料となる樹脂及び硬化剤等を適正な粘度に調整できたり、施工面の仕
上がり性を良好にできる。希釈剤は特に限定されるものではなく、公知の希釈剤を１種類
または２種類以上を併用できる。希釈剤としては、例えば、メタノール、エタノール、プ
ロパノール、ブタノール、ベンジルアルコールなどのアルコール類、アセトン、メチルエ
チルケトンなどのケトン類、プロピルメトキシアセテートなどのグリコール系溶剤、酢酸
エチル、酢酸ブチルなどのエステル系溶剤やトルエン、キシレン、エチルベンゼン、水な
どが使用できる。
【００３３】
また、本発明においては樹脂に顔料を使用することが出来る。顔料としては、目的に応
じて着色顔料、体質顔料、機能性顔料などを配合できる。顔料は、有機顔料、無機顔料、
有機・無機複合顔料のいずれであっても良く、１種類または２種類以上を併用できる。例
えば、シリカ、タルク、炭酸カルシウム、マイカ、クレー、酸化鉄、シアニングリーン、
シアニンブルー、カーボンなどを使用できる。
【００３４】
本発明においては、樹脂に添加剤を使用することもできる。添加剤としては目的に応じ
て一般に知られている添加剤が使用できる。例えば、消砲剤、分散剤、湿潤剤、レベリン
グ剤、色別れ防止剤、沈降防止剤、艶消し剤、スリップ剤、乳化剤、防腐剤、防かび剤、
紫外線吸収剤などが使用できる。
希釈剤、顔料、添加剤の含有量は、目的に応じて当業者が、適宜設定することができる
。
【００３５】
（第二の樹脂層及びそのための樹脂皮膜形成用組成物）
本発明における第二の樹脂層に用いる樹脂は、それ自体が異臭を生成せず、且つ異臭物
質を大気中に揮散しないものが好ましく、さらに耐次亜塩素酸性に優れるものが好ましい
。本発明においては、そのような樹脂として、アクリルウレタン樹脂又はシリコーン樹脂
を用いる。
【００３６】
第二の樹脂層においては、これらを単独で用いても、組み合わせて用いてもよい。さら
に、第二の樹脂層は、これらに加えて、他の樹脂、例えばアクリル樹脂、ポリエステルポ
リオール樹脂、ポリエーテルポリオール樹脂を含んでいてもよい。第二の樹脂層中のアク
リルウレタン樹脂、シリコーン樹脂の含有量は限定されないが、その耐次亜塩素酸性や異
臭物質の揮散防止の効果を効果的に発揮させるためには、これらの樹脂が第二の樹脂層の
主成分であることが好ましく、典型的には、その含有量は、各々、好ましくは１０〜８０
重量％程度、より好ましくは１０〜４０重量％程度である。また、第二の樹脂層の適用量
は、好ましくは０．０５〜０．５Ｋｇ／ｍ２程度、より好ましくは０．１〜０．３Ｋｇ／
ｍ２程度である。
【００３７】
第二の樹脂層としては、所望の硬化した樹脂を第一の樹脂層上に適用してもよいし、又
はその原材料を含む被膜用組成物を第一の樹脂層上に適用して硬化させて当該樹脂層を形
成してもよい。
【００３８】
（アクリルウレタン樹脂）
本発明で使用できるアクリルウレタン樹脂は、その構造を特に限定されるものではなく
、種々のアクリルウレタン樹脂を使用できる。例えば、活性水素含有基を２個以上有する
アクリルポリオールと２以上のイソシアネート基を有するイソシアネート化合物とを反応
させて被膜を形成させるアクリルウレタン樹脂が好適に使用できる。したがって、本発明
がアクリル樹脂被膜形成用組成物である場合には、当該組成物は、当該アクリルポリオー
ルとイソシアネート化合物とを含む１液型の組成物であるか、又は両者を別々に含む２液
以上の用時混合型の組成物である。ここで、用時混合型の組成物とは、別々の２以上の液
（例えば、３液であってもよい）を含み、それらの液が被膜形成用に使用される際に混合
される、キットのようなものを意味する。以下においても同様である。
【００３９】
アクリルポリオールは、典型的には、２−ヒドロキシエチル（メタ）アクリレート、４
−ヒドロオキシブチルアクリレート、ポリオキシエチレン（メタ）アクリレート、ポリオ
キシプロピレン（メタ）アクリレート、カプロラクトン変成（メタ）アクリレート等の水
酸基含有アクリル系モノマーの内の１種以上を他のモノマーと共重合させて得られるもの
である。水酸基含有アクリル系モノマーと組み合わせる他のモノマーの例としては、スチ
レン、α−メチルスチレン、ｐ−ｔｅｒｔ−ブチルスチレン、ビニルトルエン等の芳香族
系ビニルモノマー、メチル（メタ）アクリレート、エチル（メタ）アクリレート、ｎ−プ
ロピル（メタ）アクリレート、ｉｓｏ−プロピル（メタ）アクリレート、ｎ−ブチル（メ
タ）アクリレート、ｔ−ブチル（メタ）アクリレート、ｉｓｏ−ブチル（メタ）アクリレ
ート、２−エチルヘキシル（メタ）アクリレート、ラウリル（メタ）アクリレート、ステ
アリル（メタ）アクリレート、シクロヘキシル（メタ）アクリレート、イソボルニル（メ
タ）アクリレート、フェニル（メタ）アクリレート、ジブロモプロピル（メタ）アクリレ
ート、トリブロモフェニル（メタ）アクリレートまたはアルコキシアルキル（メタ）アク
リレート等の（メタ）アクリレート類、マレイン酸、フマル酸もしくはイタコン酸等の不
飽和ジカルボン酸と１価アルコールとのジエステル類、酢酸ビニル、安息香酸ビニル、プ
ロピオン酸ビニル、ラウリン酸ビニル、バーサティック酸ビニルエステル等のビニルエス
テル類やビニルエーテル類が挙げられる。
【００４０】
また、イソシアネート化合物は、アクリルポリオールの水酸基と反応して架橋硬化させ
ることが可能なものであればよく、たとえば、２価以上の脂肪族ないし芳香族イソシアネ
ートを使用できる。具体的には、トリレジンイソシアネート、キシリレンジイソシアネー
ト、４,４’-ジシクロヘキシルメタンジイソシアネート、ヘキサメチレンジイソシアネー
ト、リジンジイソシアネート、あるいはこれらイソシアネートをポリオールに付加したポ
リイソシアネートなどが使用できる。
【００４１】
上記のアクリルポリオールとイソシアネート化合物とを含むアクリルウレタン樹脂被膜
形成用組成物としては市販品を使用できる。例えば、キープコートＡＵ（（株）エービー
シー商会製）、キープコートＡＵ水性ＶＯＣ（（株）エービーシー商会製）、カラートッ
プＦトップ（（株）エービーシー商会製）、ウォールコートＡＵ軟質仕上げ材ＤＸ（（株
）エービーシー商会製）、ユカクリートＡＵ（大同塗料（株）製）、ハイアート（イサム
塗料（株）製）などが挙げられる。
【００４２】
（シリコーン樹脂）
本発明で使用できるシリコーン樹脂は、その構造を特に限定されるものではなく、種々
のものを使用できる。例えば、樹脂自体にシリコーン特性を付与したもの、シリコーン自
体などが挙げられる。
【００４３】
樹脂自体にシリコーン特性を付与したものとしては、アクリルシリコーン、ポリエステ
ルシリコーンなどが挙げられ、例えば、アクリルシリコーン樹脂は、シリコーン基をアク
リルポリオールに導入し得られた、活性水素含有基を２個以上有するシリコーン変性アク
リルポリオールとイソシアネート基を２個以上有するイソシアネート化合物を反応させて
被膜を得るものと、シリコーン変性樹脂を分散させた分散液を揮発させて被膜を得るもの
などが挙げられる。変性に用いるモノマーとしては、ビニルエトキシシラン、γ−メタク
リロキシプロピルトリメトキシシランなどのシリコーン系モノマー類が使用できる。また
、ここで使用できるイソシアネートとしては、前述記載のイソシアネート同様にアクリル
ポリオールの水酸基と反応して架橋硬化させることが可能なものであればよく、たとえば
、２価以上の脂肪族ないし芳香族イソシアネートを使用できる。具体的には、トリレジン
イソシアネート、キシリレンジイソシアネート、４，４’-ジシクロヘキシルメタンジイ
ソシアネート、ヘキサメチレンジイソシアネート、リジンジイソシアネート、あるいはこ
れらイソシアネートをポリオールに付加したポリイソシアネートなどが使用できる。
【００４４】
また、シリコーン自体としては、パーヒドロシラザン基やシラノール基を有するアルコ
キシシランやポリシラザン、例えばメチルトリメトキシシラン、ジメチルジメトキシシラ
ン、ヘキサメチルシラザンなどが挙げられ、これらをコロイダルシリカなどと混合するこ
とにより、反応基となるパーヒドロシラザン基やシラノール基の加水分解、重縮合反応が
起こり、それらのシリコーン樹脂の被膜を形成させる。
【００４５】
本発明が、シリコーン樹脂被膜形成用組成物である場合には、当該組成物は、シリコー
ン樹脂被膜形成のための上記の材料を含む１液型又は２液以上の（例えば、３液であって
もよい）用時混合型の組成物である。例えば、樹脂被膜形成用組成物として、市販品のア
クリルシリコーン樹脂被膜形成用組成物であるプロテクリートＳＵ（（株）エービーシー
商会製）、ウォールコートシリコーントップ軟質（（株）エービーシー商会製）などが挙
げられる。
【００４６】
上記の第二の樹脂層の生成の際には、希釈剤を使用することができ、そのような希釈剤
は、その樹脂層のための樹脂被膜形成用組成物中に含ませることができる。使用する希釈
剤は、第一の樹脂層に関して上記したものと同様である。また、本発明においては第二の
樹脂層の樹脂に顔料や添加剤も使用することが出来る。例えば、これらは、上記の第二の
樹脂層のための樹脂被膜形成用組成物中に含ませることができる。そのような顔料や添加
剤は、第一の樹脂層に関して上記したものと同様である。また、そのような添加剤として
は、可塑剤（例えば、フタル酸系及びアジピン酸系、セバシン酸系等の可塑剤）も使用す
ることができる。希釈剤、顔料、添加剤の含有量は、目的に応じて当業者が、適宜設定す
ることができる。
【００４７】
（適用）
上記に説明した樹脂によって形成される樹脂積層体は、施工現場で製造したものでもよ
く、あらかじめ製造したものでもよい。具体的には、本発明の樹脂積層体を施工現場で製
造する場合、その材料を塗床材などとして建築現場などで施工する態様が好ましく、樹脂
積層体をあらかじめ製造する場合には、シート状や板状の建築材をあらかじめ製造し、施
工現場に適用する態様が好ましい。例えば、好ましい態様において、本発明における樹脂
積層体は、床材、防水材、防食材、ライニング材などの建築材として好適に用いることが
できる。コンクリ―トの被覆材、橋梁などの構造物の補強材などとして用いることもでき
る。さらに、本発明の樹脂積層体は、屋外のみならず、屋内においても好適に用いること
ができる。
【００４８】
また、本発明は、二つの樹脂層を新たに製造することだけでなく、製造されて使用され
た第一の樹脂層上に、第二の樹脂層を形成することも予定している。例えば、第一の樹脂
層が、建築材としてある程度の期間使用された場合には、その第一の樹脂層は、度重なる
ハロゲンによる消毒を受け、ジクロロフェノール（ＤＣＰ）、トリクロロフェノール（Ｔ
ＣＰ）およびトリクロロアニソール（ＴＣＡ）などを生成している可能性がある。このよ
うな建築材を新たなものと交換することは、費用の面でかなりの負担となるが、本発明に
よれば、当該第一の樹脂層上に樹脂被膜形成用組成物を適用して、第二の層を形成すれば
、ジクロロフェノール（ＤＣＰ）、トリクロロフェノール（ＴＣＰ）およびトリクロロア
ニソール（ＴＣＡ）などによる異臭を抑制することができ、費用の面で有利なだけでなく
、省資源にもつながる。
【実施例】
【００４９】
以下、本発明を、実施例を挙げて説明するが、本発明はこれらに限定されるものではな
い。なお、本明細書においては、特に断らない限り、配合量その他は重量基準であり、数
値範囲はその端点を含むものとして記載される。
【００５０】
実施例１
エポキシ樹脂（下塗り材、第一の樹脂層）の表面に、本発明の被膜形成用樹脂組成物を
用いて被膜（第二の樹脂層）を形成し、塩素化フェノールの生成抑制効果及び被膜の変色
性を確認した。使用した材料、試験方法は以下のとおりである。
【００５１】
（材料）
材料１（下塗り材及び被膜形成用組成物として用いられる）
・材料Ａ（下塗り材）
ケミクリートＥ（（株）エービーシー商会製）：これは、以下の基剤Ａ及び硬化剤Ａか
らなる２液硬化型無溶剤系エポキシ樹脂である。基剤Ａ及び硬化剤Ａを重量比５：１で混
合し、アルミ板上又は第一の樹脂層上に塗布して硬化エポキシ樹脂を生成させる。
［基剤Ａ］「ケミクリートＥ基剤」（（株）エービーシー商会製）：分子量約３７０の
ビスフェノールＡ型エポキシ樹脂を主成分とするエポキシ樹脂系塗り床材基剤。
［硬化剤Ａ］「ケミクリートＥ硬化剤」（（株）エービーシー商会製）：変性脂肪族ポ
リアミンを主成分とする硬化剤。
【００５２】
・材料Ｂ（下塗り材）
ケミクリートＥ・ＮＰ（（株）エービーシー商会製）：これは、以下の基剤Ｂ及び硬化
剤Ｂからなる２液硬化型無溶剤系エポキシ樹脂である。基剤Ｂ及び硬化剤Ｂを重量比６：
１で混合し、アルミ板上又は第一の樹脂層上に塗布して硬化エポキシ樹脂を生成させる。
【００５３】
［基剤Ｂ］「ケミクリートＥ・ＮＰ基剤」（（株）エービーシー商会製）：主成分とし
て分子量約３７０のビスフェノールＡ型エポキシ樹脂３５〜４０重量部を含み、非フェノ
ール系希釈剤５〜１５重量部、充填剤（シリカ、硫酸バリウム）４０〜５０重量部、水酸
化カルシウム５重量部、着色顔料１〜５重量部からなる低臭気エポキシ樹脂系塗り床材基
剤。
［硬化剤Ｂ］  「ケミクリートＥ・ＮＰ」硬化剤（（株）エービーシー商会製）：エポ
キシアダクト変性アミン系硬化剤を主成分とする硬化剤。
【００５４】
材料２（被膜形成用樹脂組成物）
・材料Ｃ（アクリルウレタン樹脂）
キープコートＡＵ（（株）エービーシー商会製）：これは、以下の基剤Ｃ及び硬化剤Ｃ
からなる２液硬化型溶剤系汎用アクリルウレタン樹脂組成物である。基剤Ｃ及び硬化剤Ｃ
を重量比４：１で混合して、この混合物１００重量部に対してトルエンを主成分とする専
用希釈液を２０〜４０重量％加えて希釈し、第一の樹脂層上に塗布し、アクリルウレタン
樹脂を生成させる。
【００５５】
［基剤Ｃ]  硬質ウレタン変性アクリルポリオール３０〜４０重量部、溶剤３０〜４０
重量部、無機質粉体及び顔料２０〜３０重量部からなる汎用アクリルウレタン樹脂組成物
基剤。
［硬化剤Ｃ]  へキサメチレンジイソシアネート系ＮＣＯ末端プレポリマー３０〜４０
重量部、有機溶剤６０〜７０重量部からなる汎用アクリルウレタン樹脂組成物硬化剤。
【００５６】
・材料Ｄ（アクリルウレタン樹脂）
ウォールコートＡＵ軟質仕上げ材ＤＸ（（株）エービーシー商会製）：これは、以下の
基剤Ｄ及び硬化剤Ｄからなる、２液硬化型溶剤系弾性アクリルウレタン樹脂組成物である
。基剤Ｄ及び硬化剤Ｄを重量比７：１で混合し、この混合物１００重量部に対して、キシ
レンを主成分とした専用希釈液を２０〜３０重量％加えて希釈し、第一の樹脂層上に塗布
して、アクリルウレタン樹脂を生成させる。
【００５７】
［基剤Ｄ]  軟質ウレタン変性アクリルポリオール３０〜４０重量部、溶剤４０〜５０
重量部、無機質粉体及び顔料２０〜３０重量部からなる弾性アクリルウレタン樹脂組成物
基剤。
［硬化剤Ｄ]  へキサメチレンジイソシアネート系ＮＣＯ末端プレポリマー３０〜４０
重量部、溶剤６０〜７０重量部からなる弾性アクリルウレタン樹脂組成物硬化剤。
【００５８】
・材料Ｅ（ポリウレタン樹脂）
カラートップＵ（（株）エービーシー商会製）：これは、以下の基剤Ｅ及び着色剤Ｅか
らなる、湿気硬化型溶剤系ポリウレタン樹脂組成物である。基剤Ｅ及び着色剤Ｅを重量比
１：１で混合して、第一の樹脂層上に塗布して、ポリウレタン樹脂を生成させる。
【００５９】
[基剤Ｅ]  トリレンジイソシアネート系ウレタンプレポリマー４０〜５０重量部、トリ
レンジイソシアネート1〜１０重量部、溶剤５０〜６０重量部からなるウレタン樹脂組成
物基剤。
[着色剤Ｅ]  アクリル樹脂１０〜２０重量部、溶剤１５〜２５重量部、無機質粉体及び
顔料６０〜７０重量部からなる着色剤。
【００６０】
・材料Ｆ（シリコーン樹脂）
プロテクリートＳＵ（（株）エービーシー商会製）：これは、以下の基剤Ｆ及び硬化剤
Ｆからなる、２液硬化型溶剤系シリコーン樹脂組成物である。基剤Ｆ及び硬化剤Ｆを重量
比９：１で混合し、この混合物１００重量部に対しキシレンを１０重量％加えて希釈した
後、第一の樹脂層上に塗布して、アクリルシリコーン樹脂を生成させる。
[基剤Ｆ]  シリコーン変性アクリルポリオール２０〜３０重量部、溶剤４０〜５０重量
部、無機質粉体及び顔料３０〜４０重量部からなるシリコーン樹脂組成物基剤。
[硬化剤Ｆ]ヘキサメチレンジイソシアネート（三井化学（株）製「タケネートＤ１７０
Ｎ」）１００重量部からなるシリコーン樹脂組成物硬化剤。
【００６１】
・材料Ｇ（アクリル樹脂）
カラートップＨ（（株）エービーシー商会製）：これは、ラッカー型アクリル樹脂組成
物である。アクリル樹脂２０〜３０重量部、溶剤４０〜５０重量部、無機質粉体及び顔料
２０〜３０重量部からなるアクリル樹脂組成物である。キシレンを主成分とした専用希釈
液を２５重量％加えて希釈した後、第一の樹脂層上に塗布し、ラッカー型アクリル樹脂を
生成させる。
【００６２】
（試験方法）
下塗り材として材料Ａ又はＢを用いた。それらの基剤及び硬化剤を混合攪拌し、アルミ
板に約１Ｋｇ／ｍ２となるよう均一に塗付した。硬化を確認後、材料Ｃ〜Ｇの各種の被膜
形成用樹脂組成物の各成分を所定の割合で混合攪拌し、エポキシ樹脂硬化塗膜上に１回塗
付あたり約０.１Ｋｇ／ｍ２となるよう均一に２回塗付した。このようにして、床材を作
成した。各種被膜形成用樹脂組成物の希釈は標準仕様の最大希釈量で行った。
【００６３】
作製した床材２５ｃｍ２を約φ９ｃｍのシャーレに入れ、床材が十分浸る程度に次亜塩
素酸水溶液（有効塩素濃度２０００ｐｐｍまたは５０００ｐｐｍ）に浸漬させ、３５℃に
て、２４時間または７２時間静置した。その後、浸漬液を水蒸気蒸留装置にてヘキサンに
抽出した。ヘキサン抽出液をロータリーエバポレーターで１ｍｌに濃縮後、ガスクロマト
グラフィー−マススペクトロメーターで分析し、２，４，６−トリクロロフェノール（２
，４，６−ＴＣＰ）の生成量を測定した。
【００６４】
なお、本試験方法による２，４，６−トリクロロフェノール（２，４，６−ＴＣＰ）の
検出限界は０．１μｇ／ｍ２である。
（被膜の変色性）
上記の床材について、次亜塩素酸ナトリウム水溶液に２４時間または７２時間浸漬させ
た時の変色度合いを３段階で評価した。評価基準は以下の通りである。
１：変色なし（良好）、２：やや変色している、３：大きく変色している
【００６５】
表１に結果を示す。この結果が示すように、エポキシ樹脂を用いた床材の表面にアクリ
ルウレタン樹脂（Ｃ、Ｄ）、シリコーン樹脂（Ｆ）、またはアクリル樹脂（Ｇ）を用いた
被膜を形成することにより、床材と残留塩素とが接触した際のＴＣＰ生成量が顕著に低減
された。アクリルウレタン樹脂、シリコーン樹脂、またはアクリル樹脂を用いた被膜によ
り、エポキシ樹脂を用いた床材と残留塩素との接触が回避され、エポキシ樹脂と残留塩素
の反応が抑制されたことにより、塩素化フェノール化合物の生成が抑制されたといえる。
しかし、アクリル樹脂を用いた被膜は残留塩素との接触によって、大きな変色が認められ
た。したがって、アクリルウレタン樹脂またはシリコーン樹脂を用いた被膜が特に有効で
あると言える。
【００６６】
【表１】
2014166765.tif 000002
【００６７】
実施例２
あらかじめ２，６−ジクロロフェノール（２，６−ＤＣＰ）、２，４，６−トリクロロ
フェノール（２，４，６−ＴＣＰ）及び２，４，６−トリクロロアニソール（２，４，６
−ＴＣＡ）を添加したエポキシ樹脂（下塗り材）の被膜（第一の樹脂層）を形成し、その
表面に、別の被膜（第二の樹脂層）を形成し、それらの塩素化化合物の揮散抑制効果を確
認した。使用した材料、試験方法は以下のとおりである。
【００６８】
（エポキシ樹脂中の塩素化化合物の移行量の定量）
実施例１で用いた下塗り剤Ａに２，６-ジクロロフェノール（２，６−ＤＣＰ）、２，
４，６−トリクロロフェノール（２，４，６−ＴＣＰ）及び２，４，６−トリクロロアニ
ソール（２，４，６−ＴＣＡ）を各々１ｐｐｍとなるように添加し、実施例１と同様にし
て、アルミ板上に第一の樹脂層を形成した。次に、実施例１と同様にして、第一の樹脂層
上に、材料Ｃ〜Ｇを用いて第二の樹脂層を形成し、床材を作成した。
【００６９】
浸漬液を変えて実施例１と同様にして実験を行なった。床材が十分浸る程度の蒸留水に
浸漬させ、３５℃にて、２４時間、または７２時間静置した。その後、浸漬液を水蒸気蒸
留装置にてヘキサンに抽出した。ヘキサン抽出液をロータリーエバポレーターで１ｍｌに
濃縮後、ガスクロマトグラフィー−マススペクトロメーターで分析し、塩素化化合物の生
成量を測定した。
【００７０】
なお、本試験方法による２，６−ジクロロフェノール（２，６−ＤＣＰ）２，４，６−
トリクロロフェノール（２，４，６−（ＴＣＰ）、及び２，４，６−トリクロロアニソー
ル（２，４，６−ＴＣＡ）量の検出限界は０．１μｇ／ｍ２である。
【００７１】
表２に結果を示す。この結果が示すように、エポキシ樹脂を用いた床材の表面にアクリ
ルウレタン樹脂、シリコーン樹脂、またはアクリル樹脂を用いた被膜を形成することによ
り、エポキシ樹脂中の塩素化化合物は系外へ移行しなかった。アクリルウレタン樹脂、シ
リコーン樹脂、またはアクリル樹脂を用いた被膜により、塩素化化合物の樹脂からのブリ
ードおよび／または大気中への揮散を抑制できたといえる。しかし、実施例１において、
アクリル樹脂を用いた被膜は残留塩素との接触によって大きな変色が認められたことを考
慮すると、塩素化化合物の樹脂からのブリードおよび／または大気中への揮散の抑制には
、特にアクリルウレタン樹脂またはシリコーン樹脂を用いた被膜が有効であると言える。
【００７２】
【表２】
2014166765.tif 000003
【００７３】
このように、本発明の異臭抑制性樹脂であるアクリルウレタン樹脂及びシリコーン樹脂
は、エポキシ樹脂などのビスフェノール骨格を有する樹脂と残留塩素との接触による塩素
化フェノール化合物の生成を抑制することができる。また、本発明においては、そのよう
な異臭抑制性樹脂が、樹脂中に既に存在する塩素化化合物の樹脂からのブリードおよび／
または大気中への揮散を抑制するため、既に異臭物質が生成している床材などの樹脂に対
して施工しても異臭を抑制することができる。したがって、本発明の異臭抑制性樹脂を用
いて被膜を形成することにより、エポキシ樹脂などを用いた床材に起因する異臭発生トラ
ブルを回避、抑制することが可能であり、製造工程や環境中への床材由来の汚染物質の揮
散を抑制することができる。
【手続補正書】
【提出日】平成26年7月15日(2014.7.15)
【手続補正１】
【補正対象書類名】特許請求の範囲
【補正対象項目名】全文
【補正方法】変更
【補正の内容】
【特許請求の範囲】
【請求項１】
塩素系薬剤で洗浄する床材の施工方法であって、
硬化した又は硬化中の、エポキシ樹脂又はエポキシアクリレート樹脂を含む第一樹脂層の片面または両面上に、アクリルウレタン樹脂又はシリコーン樹脂を含む組成物を適用して、第二樹脂層を形成することにより、エポキシ樹脂又はエポキシアクリレート樹脂を含む床材を塩素系薬剤に対して耐性を有する床材にする、
前記方法。
【請求項２】
アクリルウレタン樹脂又はシリコーン樹脂を含む組成物中、アクリルウレタン樹脂又はシリコーン樹脂の含有量が、１０〜８０重量％である、請求項１記載の方法。
【請求項３】
アクリルウレタン樹脂又はシリコーン樹脂を含む組成物中、アクリルウレタン樹脂又はシリコーン樹脂の含有量が、１０〜４０重量％である、請求項１記載の方法。
【請求項４】
該アクリルウレタン樹脂又はシリコーン樹脂を含む組成物の適用量が、０．０５〜０．５Ｋｇ／ｍ２である、請求項１〜３のいずれか１項記載の方法。
【請求項５】
該アクリルウレタン樹脂又はシリコーン樹脂を含む組成物の適用量が、０．１〜０．３Ｋｇ／ｍ２である、請求項１〜３のいずれか１項記載の方法。
【請求項６】
該アクリルウレタン樹脂が、以下の基剤及び硬化剤からなる、２液硬化型溶剤系弾性アクリルウレタン樹脂組成物から形成され、基剤は、軟質ウレタン変性アクリルポリオール３０〜４０重量部、溶剤４０〜５０重量部、無機質粉体及び顔料２０〜３０重量部からなる弾性アクリルウレタン樹脂組成物基剤であり、硬化剤は、ヘキサメチレンジイソシアネート系ＮＣＯ末端プレポリマー３０〜４０重量部、溶剤６０〜７０重量部からなる弾性アクリルウレタン樹脂組成物硬化剤である、請求項１〜５のいずれか１項記載の方法。
【請求項７】
該シリコーン樹脂が、以下の基剤及び硬化剤からなる、２液硬化型溶剤系シリコーン樹脂組成物から形成され、基剤は、シリコーン変性アクリルポリオール２０〜３０重量部、溶剤４０〜５０重量部、無機質粉体及び顔料３０〜４０重量部からなるシリコーン樹脂組成物基剤であり、硬化剤は、ヘキサメチレンジイソシアネートを含むシリコーン樹脂組成物硬化剤である、請求項１〜５のいずれか１項記載の方法。
【請求項８】
該第一樹脂層が、さらに水酸化カルシウムを含む、請求項１〜７のいずれか１項記載の方法。
【請求項９】
該第一樹脂層が、以下の基剤及び硬化剤からなる、２液硬化型無溶剤系エポキシ樹脂から形成された硬化エポキシ樹脂であって、基剤は、ビスフェノールＡ型エポキシ樹脂、非フェノール系希釈剤、充填剤、水酸化カルシウム、及び着色顔料を含み、硬化剤は、エポキシアダクト変性アミン系硬化剤を含む、請求項１〜８のいずれか１項記載の方法。
【請求項１０】
該第一樹脂層が、以下の基剤及び硬化剤からなる、２液硬化型無溶剤系エポキシ樹脂から形成された硬化エポキシ樹脂であって、基剤は、ビスフェノールＡ型エポキシ樹脂３５〜４０重量部、非フェノール系希釈剤５〜１５重量部、充填剤４０〜５０重量部、水酸化カルシウム５重量部、着色顔料１〜５重量部からなり、硬化剤は、エポキシアダクト変性アミン系硬化剤を含む、請求項１〜８のいずれか１項記載の方法。